Utilisation d’au moins un composé de Formule 1, comme précurseur d’un liant dans une composition de revêtement , Formule 1 dans laquelle : n = 1, 2, 3 ou 4, les substituants R 1 , R 2 , R 3 , R 4 et R 5 sont indépendamment choisis parmi : un atome d’hydrogène, un groupement alkyle de 1 à 18 carbones, un groupement alkényle de 2 à 18 carbones, un groupement choisi parmi un acide carboxylique ou , n ayant la même signification que dans la Formule 1, et dans laquelle : au moins un des substituants R 1 , R 2 , R 3 , R 4 ou R 5 est un groupement alkényle de 2 à 18 carbones, et au moins un des substituants R 1 , R 2 , R 3 , R 4 ou R 5 est un groupement choisi parmi un acide carboxylique ou , n ayant la même signification que dans la Formule 1, dans laquelle la composition de revêtement est une peinture, un vernis, une laque ou une lasure. Utilisation selon la revendication 1, dans laquelle la composition comprend au moins un composé de Formule 4, ou au moins un composé de Formule 5, ou un mélange de ces composés , dans lesquelles : le substituant R 2 est un groupement alkényle de 2 à 18 carbones, en particulier dans lesquelles : le substituant R 2 est choisi parmi un groupe pentadéca-8,11,14-triényle, un groupe pentadéca-8,11-diényle, un groupe pentadec-8-enyle et un groupe pentadécyle, ou un mélange de ces groupes. Utilisation selon l’une des revendications 1 ou 2, dans laquelle le au moins un composé de Formule 1, 4 ou 5, est dérivé de CNSL, en particulier de CNSL brut non décarboxylé, notamment d’un mélange de composés de Formule 1, 4 ou 5, obtenu à partir de CNSL, en particulier à partir de CNSL brut non décarboxylé, ledit composé de Formule 4 étant dérivé de l’acide anacardique, ledit composé de Formule 5 étant dérivé du cardol. Composition de revêtement choisie parmi une peinture, un vernis, une laque et une lasure, ladite composition comprenant : au moins un composé de Formule 1-B , dans laquelle : n = 1, 2, 3 ou 4, les substituants R 1 , R 2 , R 3 , R 4 et R 5 sont indépendamment choisis parmi : un atome d’hydrogène, un groupement alkyle de 1 à 18 carbones, un groupement alkényle de 2 à 18 carbones, un groupement choisi parmi un acide carboxylique ou , n ayant la même signification que dans la Formule 1-B, et dans laquelle : au moins un des substituants R 1 , R 2 , R 3 , R 4 ou R 5 est un groupement alkényle de 2 à 18 carbones, et au moins un des substituants R 1 , R 2 , R 3 , R 4 ou R 5 est un groupement choisi parmi un acide carboxylique ou , n ayant la même signification que dans la Formule 1-B, ladite composition comprenant : un pigment et/ou une huile et/ou une charge, et optionnellement un solvant. Composition de revêtement selon la revendication 4, dans laquelle la composition comprend au moins un composé de Formule 4-B, ou au moins un composé de Formule 5-B, ou un mélange de ces composés , dans lesquelles : le substituant R 2 est un groupement alkényle de 2 à 18 carbones. en particulier dans lesquelles : le substituant R 2 est choisi parmi un groupe pentadéca-8,11,14-triényle, un groupe pentadéca-8,11-diényle, un groupe pentadec-8-enyle et un groupe pentadécyle, ou un mélange de ces groupes. Composition de revêtement selon l’une des revendications 4 ou 5, dans laquelle le au moins un composé de Formule 1-B, 4-B ou 5-B, est dérivé de CNSL, en particulier de CNSL brut non décarboxylé, notamment d’un mélange de composés de Formule 1-B, 4-B ou 5-B, obtenu à partir de CNSL, en particulier à partir de CNSL brut non décarboxylé, ledit composé de Formule 4-B étant dérivé de l’acide anacardique, ledit composé de Formule 5-B étant dérivé du cardol. Composition de revêtement selon l’une des revendications 4 à 6, dans laquelle : le au moins un composé de Formule 1-B, 2-B, 3-B, 4-B ou 5-B est présent à raison de 5 à 50% en poids par rapport au poids total de la composition, et/ou le pigment est présent à raison de 0 à 20% en poids par rapport au poids total de la composition, et/ou l’huile est présente à raison de 0 à 20% en poids par rapport au poids total de la composition, et/ou la charge est présente à raison de 0 à 50% en poids par rapport au poids total de la composition, et/ou le solvant est présent à raison de 0 à 80% en poids par rapport au poids total de la composition. Composition de revêtement selon l’une des revendications 4 à 7, dans laquelle : le pigment est choisi parmi l’oxyde de fer rouge, l’oxyde de fer bleu et l’oxyde de fer jaune, et/ou l’huile est l’huile de lin, et/ou la charge est choisie parmi le carbonate de calcium, le talc, la dolomie le dioxyde de titane et le kaolin, et/ou le solvant est choisi parmi un alcool, ou un mélange eau/co-solvant, ou de l’eau comprenant un surfactant et/ou une base. Procédé pour revêtir une surface, le procédé comprenant les étapes suivantes : une étape A d'application d’une composition de revêtement sur une surface, pour obtenir une surface revêtue d’une composition de revêtement non-sèche, une étape B de séchage de la composition de revêtement non-sèche, pour obtenir surface revêtue d’une composition de revêtement sèche, la surface étant notamment une surface en bois, en métal, en pierre, en plâtre, en papier, en verre, en textile ou en plastique, dans lequel la composition de revêtement comprend : au moins un composé de Formule 1-C , dans laquelle : n = 1, 2, 3 ou 4, les substituants R 1 , R 2 , R 3 , R 4 et R 5 sont indépendamment choisis parmi : un atome d’hydrogène, un groupement alkyle de 1 à 18 carbones, un groupement alkényle de 2 à 18 carbones, un groupement choisi parmi un acide carboxylique ou , n ayant la même signification que dans la Formule 1-C, et dans laquelle : au moins un des substituants R 1 , R 2 , R 3 , R 4 ou R 5 est un groupement alkényle de 2 à 18 carbones, et au moins un des substituants R 1 , R 2 , R 3 , R 4 ou R 5 est un groupement choisi parmi un acide carboxylique ou , n ayant la même signification que dans la Formule 1-C, ladite composition de revêtement étant une peinture, un vernis, une laque ou une lasure. Procédé pour revêtir une surface selon la revendication 9, dans lequel la composition de revêtement comprend au moins un composé de Formule 4-C, ou au moins un composé de Formule 5-C ou un mélange de ces composés , dans lesquelles : le substituant R 2 est un groupement alkényle de 2 à 18 carbones, en particulier dans lesquelles : le substituant R 2 est choisi parmi un groupe pentadéca-8,11,14-triényle, un groupe pentadéca-8,11-diényle, un groupe pentadec-8-enyle et un groupe pentadécyle, ou un mélange de ces groupes. Procédé pour revêtir une surface selon l’une des revendications 9 ou 10, dans lequel le au moins un composé de Formule 1-C, 4-C ou 5-C, est dérivé de CNSL, en particulier de CNSL brut non décarboxylé, notamment d’un mélange de composés de Formule 1-C, 4-C ou 5-C, obtenu à partir de CNSL, en particulier à partir de CNSL brut non décarboxylé, ledit composé de Formule 4-C étant dérivé de l’acide anacardique, ledit composé de Formule 5-C étant dérivé du cardol. Procédé pour revêtir une surface selon l’une des revendications 9 à 11, dans lequel la composition de revêtement comprend en outre : une huile, notamment l’huile de lin, et/ou un pigment, notamment un pigment choisi parmi l’oxyde de fer rouge, l’oxyde de fer bleu et l’oxyde de fer jaune, et/ou une charge, notamment une charge choisie parmi le carbonate de calcium, le talc, la dolomie, le dioxyde de titane et le kaolin, et/ou un solvant, notamment un solvant choisi parmi un alcool, ou un mélange eau/co-solvant, ou de l’eau comprenant un surfactant et/ou une base. Procédé pour revêtir une surface selon l’une des revendications 9 à 12, dans lequel : le au moins un composé de Formule 1-C, 2-C, 3-C, 4-C ou 5-C est présent, dans la composition de revêtement, à raison de 5 à 50% en poids par rapport au poids total de la composition, et/ou le pigment est présent, dans la composition de revêtement, à raison de 0 à 20% en poids par rapport au poids total de la composition, et/ou l’huile est présente, dans la composition de revêtement, à raison de 0 à 20% en poids par rapport au poids total de la composition, et/ou la charge est présente, dans la composition de revêtement, à raison de 0 à 50% en poids par rapport au poids total de la composition, et/ou le solvant est présent, dans la composition de revêtement, à raison de 0 à 80% en poids par rapport au poids total de la composition. Procédé pour revêtir une surface selon l’une des revendications 9 à 13, dans lequel l’étape B de séchage est effectuée : en présence de lumière, notamment de la lumière issu d’une exposition au soleil et/ou en présence d’un initiateur de polymérisation, notamment choisi parmi de l’AIBN, le TEMPO et un peroxyde, et optionnellement à l’air libre, ledit étape B de séchage étant notamment mise en œuvre pendant un temps compris de 1 à 24 heures. Surface revêtue susceptible d’être obtenue par le procédé pour revêtir une surface selon l’une des revendications 9 à 14.